REVENDICATIONS 1 - Polymère de polyoléfine durcissable offrant une stabilité au vieillissement thermique améliorée et de plus longue durée, caractérisé en ce qu'il est constitué par un produit durcissable formé d'un polymère de polyoléfine dans lequel est incorporé une combinaison composée d'un di-tert-butyl phénol présentant un empêchement stérique et d'au moins un sel dezflnc de mercapto - 2 imidazole choisi entre un sel de zinc de mercap bo-2 2 benzimidazole et un sel de zinc de mercapto-2 tolylimida- zole. 2 - Polymère selon la revendication 1, caractérisé en ce qu'il renferme un agent retardateur d'inflammation formé de la combinaison d'un composé organique halogéné et d'un oxyde d 'antimoine. 3 - Polymère selon la revendication 1, caractérisé en ce qu'il renferme du stéarate de zinc. 4 - Polymère selon la revendication 1, caractérisé en ce que le phénol présentant un empêchement stérique est incorporé à raison d'environ 1 à environ 6 parties en poids pour 100 parties en poids de polymère de polyoléfine, et en ce que le sel de zinc de mercaiiflizdIeest incorporé à raison d'environ 2 à environ 12 parties en poids pour 100 parties en poids de polymère de polyoléfine. 5 - Composé polymère comportant des motifs éthylène et offrant une stabilité au vieillissement thermique améliorée et de plus longue durée, caractérisé en ce qu'il est constitué par le produit réticulé durci d'au moins un polymère comportant des motifs éthylène choisi parmi le polyéthylène, les copolymères d'éthylène et d'autres matériaux polymérisables, les mélanges de polyéthylène et d'autres polymères, durci à l'aide d'un agent de réticulation formé d'un peroxyde organique, ce polymère renfermant, à l'état incorpore, la combinaison d'un di-tert-butyl phénol présentant un empêchement stérique et d'au moins un sel de zinc d'un mercaptoimidazole choisi entre un sel de zinc de mercapto-2 benzimidazole etun sel de zinc de mercapto-2 tolylimidazole. 6 - Polymère selon la revendication 5, caractérisé en ce qu'il renferme du stéarate de zinc et un agent retardateur d'inflammation formé de la combinaison d'un composé organique halogéné et d'un oxyde d'antimoine. 7 - Polymère de polyéthylène durci offrant une stabilité au vieillissement thermique améliorée et de plus longue durée, caractérisé en ce qu'il est formé , en parties approximatives en poids, du produit réticulé durci obtenu à partir de polymère comportant des motifs éthylène 100,0 di-tert-butyl phénol présentant un empêchement stérique 1-6 au moins un sel de zinc de mercaptoimidazole choisi entre un sel de zinc de mercapto-2 benzimidazole et un sel de zinc de mercapto-2 tolylimidazole 2-12 stéarate de zinc 1-6 composé organique halogéné 0-70 oxyde d'antimoine 0-35 agent de durcissement par réticulation 2-6 8 - Procédé d'amélioration et de prolongation de la stabilité thermique de composés de polymères de polyoléfines durcis, caractérisé en ce qu'il consiste à combiner un polymère de polyoléfine durcissable avec un di-tert-butyl phénol présentant un empêchement stérique, à raison d'environ 1 à environ 6 parties en poids de polymère de polyoléfine, et au moins un sel de zinc de mercaptoimidazole choisi entre un sel de zinc de mercapto-2 benzimidazole et un sel de zinc de mercapto-2 tolylimidazole, à raison d'environ 2 à environ 12 parties en poids pour 100 parties en poids de polymère de polyoléfine, et à durcir le polymère de polyoléfine durcissable. 9 - Procédé d'amélioration et de prolongation de la stabilité au vieillissement thermique d'un polymère durci comportant des motifs éthylène, caractérisé en ce qu'il consiste à combiner un polymère comportant des motifs éthylène durcissable par réticulation sous l'effet d'un peroxyde organique choisi entre le polyéthylène, les copolymères d'éthylène et d'autres matériaux polymérisables, et les mélanges de polyéthylène et d'autres polymères, ainsi que les mélanges de ces divers composés, et une combinaison d'un di-tert-butyl phénol présentant un empêchement stérique, à raison d'environ 1 à environ 6 parties en poids pour 100 parties en poids de polymère comportant des motifs éthylène etdau moins un sel de zinc d'un mercaptoimidazole choisi entre un sel de zinc de mercapto-2 benzimidazole et un sel de zinc de mercapto-2 tolylimidazole, à raison d'environ 2 à environ 12 parties en poids pour 100 parties en poids de polymère comportant des motifs éthylène, et à durcir par réticulation le polymère comportant des motifs éthylène durcissable, à l'aide d'un agent de durcissement par réticulation constitué d'un peroxyde organique. 10 - Procédé d'amélioration et de prolongation de la stabilité au vieillissement thermique d'un polymère comportant des motifs éthylène, durci et auquel des propriétés de retard à l'inflammation ont été conférées, caractérisé en ce qu'il consiste à combiner, dans les proportions approximatives suivantes exprimées en parties en poids, les composants ciaprès : polymère comportant des motifs éthylène 100,0 di-tert-butyl phénol présentant un empêchement stéarique 1-6 au moins un sel de zinc d'un mercaptoimidazole choisi entre un sel de zinc de mercapto-2 benzimidazole et un sel de zinc de mercapto-2 tolylimidazole 2-12 stéarate de zinc 1-6 composé organique halogéné 0-70 oxyde d'antimoine 0-35 agent de durcissement par réticulation 2-6 et à durcir par réticulation le polymère durcissable comportant des motifs éthylène combiné avec les composants ci-dessus. 11 - Conducteur électrique isolé à l'aide d'un composé polyoléfinique durci possédant une stabilité vis-à-vis du vieillissement thermique améliorée et de plus longue durée, caractérisé en ce que cette isolation est formée par un polymère de polyoléfine durci par réticulation et renfermant, à l'état incorporé, une combinaison d'un di-tert-butyl phénol présentant un empêchement stérique et d'au moins un sel de zinc de mercaptoimidazole choisi entre un sel de zinc de mercapto-2 benzimidazole et un sel de zinc de mercapto-2 tolylimidazole. 12 - Conducteur électrique selon la revendication 11, caractérisé en ce que le polymère de polyoléfine durci formant l'isolation renferme un agent retardateur d'inflammation constitué par la combinaison d'un composé organique halogéné et d'un oxyde d'antimoine. 13 - Conducteur électrique selon la revendication Il, caractérisé en ce que le polymère de polyoléfine durci formant l'isolation renferme du stéarate de zinc. 14 - Conducteur électrique selon la revendication 11, caractérisé en ce que le phénol présentant un empêchement stérique est présent dans le polymère de polyoléfine durci à raison d'environ 1 à environ -6 parties en poids pour 100 parties en poids de polymère de polyoléfine, et en ce que le sel de zinc de mercaptoimidazole y est présent à raison d'environ 2 à environ 12 parties en poids pour 100 parties en poids de polymère de polyoléfine. 15 - Conducteur électrique isolé à l'aide d'un composé de polymère durci comportant des motifs éthylène et possédant une stabilité vis-à-vis du vieillissement thermique améliorée et de plus longue durée, caractérisé en ce que cette isolation est constituée par le produit durci par réticulation obtenu à partir d'au moins un polymère comportant des motifs éthylène chdsi parmi le polyéthylène, les copolymères d'éthylène et d'autres matériaux polymérisables, et les mélanges de polyéthylène et d'autres polymères, durci à l'aide d'un agent de durcissement par réticulation formé d'un peroxyde organique, et renfermant, à l'état incorporé, la combinaison d'un di-tert-butyl phénol présentant un empêchement stérique, à raison d'environ 1 à environ 6 parties en poids pour 100 parties en poids de polymère comportant des motifs éthylène et d'au moins un sel de zinc de mercaptoimidazole choisi entre un sel de zinc de mercapto-2 benzimidazole et un sel de zinc de mercapto-2 tolylimidazole, à raison d'environ 2 à environ 12 parties en poids pour 100 parties en poids de polymère comportant des motifs éthylène. 16 - Conducteur électrique selon la revendication 15, caractérisé en ce que le polymère durci comportant des motifs éthylène et formant l'isolation contient du stéarate de zinc et un agent retardateur d'inflammation formé de la combinaison d'un composé organique halogéné et d'un oxyde d'antimoine. 17 - Conducteur électrique isolé à l'aide d'un composé polymère durci comportant des motifs éthylène et présentant une stabilité vis-à-vis du vieillissement thermique améliorée et de plus longue durée, caractérisé en ce que l'isolation est formée par le produit durci par réticulation obtenu à partir des composants suivants dans les proportions approximatives indiquées en parties en poids polymère comportant des motifs éthylène 100,0 di-tert-butyl phénol présentant un empechement stérique 1-6 au moins un sel de zinc de mercaptoimidazole choisi entre un sel de zinc de mercapto-2 benzimidazole et un sel de zinc de mercapto-2 tolylimidazole 2-12 stéarate de zinc 1-6 composé organique halogéné 0-70 oxyde d'antimoine 0-35 agent de durcissement par réticulation formé d'un peroxyde 2-6 18 - Procédé.de production d'un conducteur électrique isolé à l'aide d'un composé polyoléfinique durci présentant une stabilité vis-à-vis du vieillissement thermique améliorée et de plus longue durée, caractérisé en ce qu'il consiste à combiner, avec un polymère de polyoléfine durcissable par réticulation à l'aide d'un peroxyde organique , la combinaison d'un di-tert-butyl-phénol présentant un empêchement stérique, à raison d'environ 1 à environ 6 parties en poids pour 100 parties en poids depolymère de polyoléfine, et d'au moins un sel de zinc de mercaptoimidazole chosi entre un sel de zinc de mercapto-2 benzimidazole et un sel de zinc de mercapto-2 tolylimidazole, à raison d'environ 2 à environ 12 parties en poids pour 100 parties en poids de polymère de polyoléfine, à appliquer sur un conducteur électrique le polymère de polyoléfine durcissable combiné avec le combinaison de composants précitée, et à durcir par réticulation le polymère de polyoléfine durcissable avec un agent de durcis sement par réticulation formé d'un peroxyde organique. 19 - Procédé de production d'un conducteur électrique isolé à l'aide d'un composé polymère durci comportant des motifs éthylène et présentant une stabilité vis-à-vis du vieillissement thermique améliorée et de plus longue durée, caractérisé en ce qu'il consiste à combiner, avec un polymère comportant des motifs ethylène et durcissable par réticulation à l'aide d'un peroxyde organique, lequel polymère est choisi entre le polyéthylène, les copolymères d'éthylène et d'autres matériaux polymérisables, et les mélanges de polyéthylène et d'autres polymères, ainsi que les mélanges de ces différents composés, la combinaison d'un di-tert-butyl phénol présentant un empê chement stérique, à raison d'environ 1 à environ 6 parties en poids pour 100 parties en poids de polymère comportant des motifs éthylène et au moins un sel de zinc de mercaptoimidazole choisi entre un sel de zinc de mercapto-2 benzimidazole et un sel de zinc de mercapto-2 tolylimidazole, à raison d'environ 2 à environ 12 parties en poids pour 100 parties en poids de polymère comportant des motifs éthylène, à appliquer sur un conducteur électrique le polymère durcissable comportant des motifs éthylène combiné avec la combinaison précitée de composants, et à durcir par réticulation le polymère durcissable comportant des motifs éthylène à l'aide d'un agent de durcissement par réticulation formé d'un peroxyde organique. 20 - Procédé de production d'un conducteur électrique isolé à l'aide d'un polymère durci comportant des motifs éthylène et présentant une stabilité vis-à-vis du vieillissement thermique améliorée et de plus longue durée, caractérisé en ce qu'il consiste à combiner, dans les proportions approximatives suivantes exprimées en parties en poids, les composants ciaprès : polymère comportant des motifs éthylène 100,0 di-tert-butyl phénol présentant un empêchement stérique 1-6 au moins un sel de zinc de mercaptoimidazole choisi entre un sel de zinc de mercapto-2 benzimidazole et un sel de zinc de mercapto-2 tolylimidazole 2-12 stéarate de zinc 1-6 composé organique halogéné 0-70 oxyde d'antimoine 0-35 agent de durcissement par réticulation formé d'un peroxyde 2-6 à appliquer sur un conducteur électrique le polymère durcis sable par réticulation et comportant des motifs éthylène, et à durcir par réticulation ledit polymère.